(57)【特許請求の範囲】
【請求項１】
基材（２２）を保護するための、積層体から成る保護シート（１０）であって、該保護シート（１０）は、
金属箔（１８）と、
前記金属箔（１８）の下面に積層した２層の熱可塑性高分子フィルムから成る高分子フィルム層（２０）と、
前記高分子フィルム層（２０）の下面に積層した、接着剤層（２４）と、
前記金属箔（１８）の上面側に積層したトップコートフィルム層（１２）とを含み、
前記トップコートフィルム層（１２）は、導電性材料が全体にわたって分散された多孔性高分子フィルム層である
ことを特徴とする保護シート。
【請求項２】
前記高分子フィルム層（２０）は、ポリエーテルエーテルケトン（ＰＥＥＫ）、ポリスルホネート、ポリエステル、ポリアミド、ポリイミド、ポリオレフィン、ポリウレタン、およびハロポリマーの中から選ばれる材料を含む、請求項１に記載の保護シート。 
【請求項３】
前記高分子フィルム層（２０）の２層の熱可塑性高分子フィルムは、ポリエステル／ポリエチレンの組合せ、ＰＥＥＫ／ポリエチレンの組合せ、ＰＥＥＫ／ナイロンの組合せ、およびポリエステル／ナイロンの組合せのいずれかである、請求項１に記載の保護シート。 
【請求項４】
前記金属箔（１８）と前記トップコートフィルム層（１２）との間、又は前記トップコートフィルム層（１２）の上面にインク層（１４、２１４、２１４’）を設けた、請求項１ないし３のいずれか一項に記載の保護シート。
【請求項５】
前記金属箔（１８）又は前記高分子フィルム層（２０）がプラズマ処理されている請求項１ないし４のいずれか一項に記載の保護シート。
【請求項６】
前記金属箔（１８）と前記トップコートフィルム層（１２）との間、又は前記金属箔（１８）と前記インク層（１４）との間に、第２の熱可塑性高分子フィルム（１６）を設けた、請求項４又は５に記載の保護シート。
【請求項７】
前記第２の熱可塑性高分子フィルム（１６）がプラズマ処理されている請求項６に記載の保護シート。 
【請求項８】
航空機（３２）であって、
外板を有する一対の翼（３６）と、
少なくとも１つのエンジン（４０）と、
外板を有する胴体（３４）と、
外板を有する操縦翼面（３８）とを備え、
前記外板の一部に、請求項１ないし７のいずれか一項に記載の保護シート（１０）が貼付されていることを特徴とする航空機。
【請求項９】
電気エネルギによる損傷から基材（２２）を保護するために、請求項１ないし７のいずれか一項に記載の保護シート（１０）を基材（２２）上に設ける方法。
【発明の詳細な説明】
【技術分野】
【０００１】
関連出願の相互参照
この出願は、２００３年９月３０日に出願された仮出願６０／５０７，５４６及び１０／９４１，４２９基づく優先権を主張するものである。１０／９４１，４２９は米国特許第８，７１５，８２４号として登録された。
【０００２】
発明の分野
この発明は、一般的に保護シートに関し、特に落雷に対する保護のための保護シートに関する。なお、以下保護シートのことをアップリケと称することがある。
【背景技術】
【０００３】
発明の背景
塗装は、長い間、表面、特に複雑な湾曲を有するものに被膜を塗布するために選択されるプロセスであった。塗装は一般的に、制御可能で確実で簡単かつ用途の広いプロセスである。塗料は、光沢、色、反射性、またはこれらの組合せなどの、表面の所望の物理的特性を与えるための添加剤を含む。塗装プロセスは、よく理解されており、表面が複雑な曲面を含む場合でも、均一な特性を有する良質の被膜をもたらす。しかしながら、塗料は結合剤および顔料を担持するための揮発性の溶剤を使用するので、また結合剤の前駆体および顔料自体のために、塗装は環境の点で厳しく監理される。そのため、この塗装プロセスを、環境影響の少ない処理に置き換える必要がある。さらに、塗装は明確でよく理解され一般的であるが、理由を説明したり他者に方法を教授することができるとは限らない、未熟者や初心者よりも精通者がより良い成果を生む「技術」がなおもある。
【０００４】
塗装された表面は、品質を重視する顧客が要求する耐久性を欠くことがある。表面は、塗料を塗布する前に処理され洗浄されなければならない。その部分を取り巻く環境は、被膜の塗布の間管理されなければならず、しばしば噴霧室を必要とする。また、塗装された被膜は、亀裂や擦り傷などの損傷を受けやすい。孤立した損傷は、パネル全体の再塗装を余儀なくするなどの、大面積の修理を必要とすることがある。
【０００５】
噴霧は、本質的に、塗料に無駄が出たり、塗布に関わる「技術」のために予想がつかない。噴霧が完了するまで、不適当な塗布を検出することはできないため、欠陥を補修するための再加工は、通常、小さな欠損でも大面積に影響する。さらに、航空宇宙産業においては、塗装は、構築および操作に費用がかかる特殊な機器および設備を必要とする。塗装のために、航空機は、収益を創出するための運航が休止してしまう。塗装は、塗装用格納庫が利用できる場合にのみ行うことができるので、比較的時間がかかり融通が利かない。
【０００６】
航空機の文脈において、米国特許第４，９８６，４９６号は、航空機のまわりの流れ制御に応用され、航空機の抵抗を低減する表面材質を備え、形の沿うシート材料（デカール（decal））の形をした抵抗低減素材を記載し、その内容は引用により援用される。この素材は、基礎担体膜の塗料状の特性のために、亀裂、気泡、または皺なしに湾曲した表面にぴったり沿う。デカールは、平坦に製造され、意図した曲面に沿うように伸長される。アップリケ変形に可塑性がなければ、引き伸ばされた材料が、縮んで、デカールと表面との界面を悪天候が襲う可能性のある隣り合うデカール間の間隙を露出した場合、この伸長は時間が経つと問題となる。アップリケまたはデカールは、可塑的に変形可能でなければならず、さもなくば、ゆっくりと変化する曲面の表面に制限される。
【０００７】
アップリケ（すなわち、デカール）は、米国特許第５，６６０，６６７号にも記載され、その内容は引用により援用される。複雑な曲面を有する場合でも、アップリケは、余分
な伸長無しに、複雑な曲面の表面に、完全で気泡や皺のない被覆を形成する。アップリケのラップ仕上げは、一般に、欧州特許出願公開番号１０９３４０９号に記載され、その内容は引用により援用される。
【０００８】
しばしば、表面は、腐食から保護されなければならない。そのような保護は、通常、その塗布に伴う化学物質やこれに関連する時間のために、比較的費用のかかる表面処理またはプライマ（すなわち、クロメート化プライマまたは化成被膜）を伴う。これらの従来の被膜は、特に、色、光沢、表面耐久性の向上、磨耗保護、これらの属性の組合せ、またはその他の属性を与えるために、腐食保護被膜の上に塗布されなければならない他の表面被膜と結合されると、比較的重くなる。従来の腐食保護被膜に用いられる化学物質はしばしば、有害物質である。
【０００９】
アップリケは、民間および軍事航空宇宙の用途に、今日注目されている。アップリケなどの非塗装航空機技術に対して飛行実験が行われている。これらのアップリケは、製造コスト、支持要件、および航空機重量を節約しながら、環境的な利益がかなりある。これらのアップリケのいくつかは、米国特許第６，１７７，１８９号およびAero. Eng’g、１９９７年１１月、１７頁の「非塗装航空機技術」（“Paintless aircraft technology”） と題する記事により詳細に記載され、引用により援用される。また、ウェスタン・パシフィック（Western Pacific）のように、民間の航空会社の中には、アップリケを用いてその航空機を飛行広告塔に転用しているものもある。
【００１０】
上記の利点に加えて、金属層を組み込んだアップリケは、落雷に対する保護にもなり得る。落雷に対する保護を提供するアップリケの説明は、米国特許第４，３５２，１４２号に記載され、引用により援用される。落雷は航空機、特に複合材航空機に損傷を与える可能性がある。航空機へは典型的に、集合的にゾーン１と呼ぶ、エンジン吸気口カウリングの前縁または胴体の機首などの場所に、まず落雷する可能性がある。最初のゾーン１への落雷は、電流の急激なスパイクであり得、ピーク振幅はおよそ２００ＫＡのオーダであり、およそ５００マイクロ秒ほどの間続くことがある（「Ａ」波形と呼ぶ）。
【００１１】
航空機は、雷のプラズマ場を通って飛行するので、雷は、エンジン排気口（ゾーン２と呼ぶ）または翼外板（場所に応じてゾーン２または３と呼ぶ）などの場所で、ゾーン１落雷の後部側に再度付着することがある。ゾーン２への再付着は、およそ５ミリ秒ほどのオーダである期間にわたって、最大約１０クーロンの連続的な電流電荷移動を経験し得る（「Ｂ」波形と呼ぶ）。ゾーン３への再付着は、およそ０．２５秒とおよそ１秒との間の期間にわたって最大約２００クローンの継続的な電流電荷移動を経験し得る（「Ｃ」波形と呼ぶ）。
【００１２】
再落雷は、いずれのゾーンでも起こり得り、「Ｄ」波形と呼ばれる。「Ｄ」波形は、電流の急激なスパイクであり得、ピーク振幅がおよそ１００ＫＡのオーダで、およそ５００マイクロ秒ほどの間続くことがある。
【００１３】
主な関心事は、ゾーン２または３、特に燃料で濡れることのあるウィングボックスの中へ延びる締結具の付近における「Ｄ」波形の再落雷から保護することである。別の関心事は、「Ｂ」波形および「Ｃ」波形の継続的な電流によって生じ得る、複合材への損傷を軽減することである。
【００１４】
例えば、Vargoらによる米国特許出願公開番号２００２／００８１９２１（その内容は
引用により援用される）は、金属メッシュまたは引き伸ばされた金属箔などの金属層に接着または結合された、ハロポリマー繊維などのポリマーシート材を含むアップリケを記載する。この金属層は、航空機構造に用いられる複合材料などの非金属基材に接着剤で直接接着される。落雷の場合に、雷からのエネルギが大きい表面積にわたって分散されることより、非金属基材への局所的な損傷を軽減する。しかしながら、金属層は非金属基材に直接接着されるので、落雷のエネルギが非金属基材に残る。その結果、非金属の大きい表面に、落雷の大量のエネルギが残る。
【００１５】
また、飛行中に生じる静電荷の影響を軽減することが望ましい。航空機は空気中を飛行するため、空気分子中の電子が、航空機の外板との衝突により軌道から押し出されてしまうことがある。電子は、航空機の複合外板上に蓄積され、Ｐ静電荷と呼ばれる静電荷を与え得る。着陸後であるが航空機が電気的に接地する前に人が航空機外板にふれた場合、このＰ静電荷のために人がけがをする可能性がある。さらに、Ｐ静電荷の放電により、航空機の電子系統に干渉し得る電気ノイズが生じることがある。
【００１６】
そのため、アップリケが与える落雷保護を向上、および／または同時に静電荷帯電を軽減することが望ましいであろう。しかしながら、下層の表面への落雷からの保護を向上し、かつ／または静電荷帯電を軽減する低コストのアップリケの要求は、当該技術において満たされていない。
【発明の開示】
【課題を解決するための手段】
【００１７】
発明の概要
この発明の実施形態は、塗料と低コストで置換えられるような、表面被膜として用いられ得るアップリケを提供する。有利には、この発明のアップリケは、落雷に対する保護および／またはＰ静電荷帯電の軽減のための金属箔を提供する。さらに、前記金属箔は、誘電層により下層の基材から間隔を置かれる。その結果、この発明のアップリケは、以前のアップリケよりも、落雷からの保護を向上させる。この発明のアップリケは、航空機、ならびに自動車、ボート、建築用被膜、および他の商業製品などの多くの他の分野に適するであろう。
【００１８】
この発明の限定的でない実施形態に従えば、アップリケ被膜が基材に設けられる。アップリケ被膜は、金属箔と、金属箔の下に横たわる第１のポリマー膜とを含む。金属箔の上に横たわるトップコートが、塗料の層または第２のポリマー膜として設けられてもよい。第１のポリマー膜の下に横たわる感圧性接着剤などの接着剤が、アップリケ被膜を基材に付けるために設けられてもよい。所望であれば、第２のポリマー膜の全体にわたって繊維を分散させて静電防止特性を与えてもよい。また、所望であれば、美観および／または静電防止目的で、金属箔と第２のポリマー膜との間にインク層が設けられてもよい。
【００１９】
この発明の局面に従えば、金属箔は、アルミニウム箔を含むが、銅または他の金属を含んでもよい。第１のポリマー膜は、ポリアミド（ナイロン）、ポリエーテルエーテルケトン（ＰＥＥＫ）、ポリスルホネート、ポリエチレンテレフタレート（ＰＥＴ）またはポリエチレンナフタレート（ＰＥＮ）などのポリエステル、ポリイミド、ポリエチレンまたはポリプロピレンなどのポリオレフィン、ポリウレタン、ハロポリマー、ならびにポリエステル／ポリエチレンの組合せ、ポリエステル／ナイロンの組合せ、ＰＥＥＫ／ポリエチレンの組合せ、およびＰＥＥＫ／ナイロンの組合せなどの２層のポリマー膜の組合せのいずれか１つまたはその組合せを含み得る。第２のポリマー膜は、ポリウレタン、ポリアミド（ナイロン）、ポリオレフィン、プラスチックおよびエラストマの両方を含むハロポリマー、エポキシ、フルオロシリコーン、フルオロウレタン、ポリエステル、ポリイミド、ポリエーテルエーテルケトン（ＰＥＥＫ）、およびポリ尿素のいずれか１つまたはその組合せを含み得る。所望であれば、第２のポリマー膜を溶剤で流延して多孔度を増大させてもよく、それにより金属箔への静電荷移動を向上させる。
【００２０】
この発明の別の実施形態に従えば、締結具が貫通する基材にアップリケ被膜アセンブリが設けられる。アップリケ被膜アセンブリは、アップリケ被膜と、アップリケ被膜の下に横たわる誘電層とを含む。誘電層は、アップリケ被膜と締結具の頭部との間に介在するよう配置される。誘電層は、締結具にかかる誘電体耐電圧を増大させ、締結具の近傍において落雷に対する保護を向上させる助けとなり得る。例えば、航空機翼の外板を貫通して、燃料で濡れることのあるウィングボックス内へ延びる締結具に関して、この落雷に対する保護の向上が望ましいであろう。
【発明を実施するための最良の形態】
【００２１】
発明の詳細な説明
概観として、図１および図２を参照し、この発明の限定的でない実施形態に従えば、アップリケ被膜１０が基材２２に設けられる。アップリケ被膜１０は、外層またはトップコートとして配置されるポリマー膜１２と、金属箔からなる防湿膜１８とを含む。感圧性接着剤２４が、基材２２に接着するための別の外層として配置される。ポリマー膜２０が、防湿膜１８と感圧性接着剤２４との間に配設される。図２は、この発明をわかりやすくする特徴を強調するために、縮尺どおりに描かれているわけではない。まずアップリケ１０の例示的な構成要素に関して詳細を説明し、次にこの発明の例示の実施形態に従うアップリケの好ましい代替の実現例を説明する。
【００２２】
ポリマー膜１２が、外側の膜またはトップコートとなる。ポリマー膜１２は、典型的には、有機樹脂基質のエラストマ複合材である。限定的でない例をあげれば、ポリマー膜１２は、好適には、ポリウレタン、フッ素化ウレタン、ポリ尿素、ポリエステル、ポリアミド、ＰＥＥＫ、フルオロポリマー、またはクロロポリマーである。ポリマー膜１２は、好適には、丈夫で耐久性があり悪天候に強い。例えば、ポリマー膜１２は、好適には、防湿膜１８に対して耐久性を高くし強化する。同様に、ポリマー膜１２は表示付け可能であるため、除去可能な印をその上に付すことができる。代替的に、ポリマー膜１２は、透明であってもよい。ポリマー膜１２の下の層に色または図形パターンが含まれている場合、透明であることが所望されるであろう。所望であれば、図形パターンがポリマー膜１２の中に埋め込まれてもよい。
【００２３】
さらに、ポリマー膜１２は、適切な顔料により光沢または色などの美的品質に寄与し得る。一般的に、顔料は、好適には、金属薄片、酸化金属粒子、有機顔料もしくは染料、または有機金属粒子であり、典型的には、いくつかの種類の材料の混合物である。好適なアルミニウム薄片顔料は、Siberline Manufacturing Co.より入手可能なAquasil BPシリーズの顔料を含む。この顔料は、ガラス、雲母、金属（Novametより入手可能なニッケル、コバルト、銅、青銅など）、またはPotters Industries, Inc.より入手可能なガラス薄片、銀被覆ガラス薄片、雲母薄片などであってもよい。これらの薄片は、典型的には、その特徴的寸法として、約１７〜５５μｍである。用途の中には、セラミック顔料が適当な場合もある。顔料は、被膜のための所望の特徴を与えるために混合されてもよい。
【００２４】
Titanox 2020酸化チタン顔料が、NL Industriesより入手可能である。酸化銅または酸化鉄顔料が、Fischer Scientificより入手可能である。NANOTEKチタニア、酸化亜鉛、酸化銅顔料が、Nanophase Technologies Corporationより入手可能である。これらの顔料は、一般的には、（NANOTEK顔料については）約３０μｍからミクロンサイズの範囲の径を有する球体である。
【００２５】
ポリマー膜１２は、好適には、所望により、ポリウレタンまたはフッ素化ウレタンである。代替的に、上述のように、ポリマー膜１２は、フルオロポリマーまたはフルオロエラストマであってもよい。ポリマー膜１２の現在のところ好ましいトップコートの一つは、CAAP Companyより入手可能な改良されたCAAPCOAT Type IIIまたはType IVの耐雨および耐熱フルオロエラストマなどの、フルオロエラストマであり、所望の色で、（以下に記載する静電防止特徴のためなどの)所望の添加剤とともに、ロールコーティングに好適である。さらに、ポリマー膜１２は、ポリウレタン、ポリオレフィン、ポリアミド、ポリイミド、ハロポリマー、エチレンプロピレンゴム、エポキシ、ポリエステル（ポリエチレンテレフタレート（ＰＥＴ）、ポリエチレンナフタレート（ＰＥＮ）など）フルオロシリコーン、ポリエーテルスルホン（ＰＥＳ）、またはポリエーテルエーテルケトン（ＰＥＥＫ）であってもよい。ポリマー膜１２は、所望に応じて、溶剤流延物であってもよい。有利には、フルオロポリマーは、撥水性が良好であるうえに、SKYDROLTMのような油圧作動油などの、航空機中または周囲に存在し得る流体に対する耐性が向上している。ポリアミド、ポリイミド、ポリエステル、ＰＥＥＫなども、SKYDROLTMなどの油圧作動油に対する耐性がある。また上述のように、ポリマー膜１２は、好適には、クロロエラストマであってもよい。ポリマー膜１２の組成に関わらず、紫外線安定性により、アップリケ１０により与えられる被膜システムの長期耐久性が保証される。
【００２６】
ポリマー膜１２は、好適には、薄い層である。例えば、ポリマー膜１２は、０．１〜４ミル（０．０００１〜０．００４インチ）の間の厚さであってもよい。現在のところ好ましい実施形態の一つでは、ポリマー膜１２は、およそ１〜２ミルの厚さである。アップリケ１０を航空機に用いる場合、重量の節約のため、より厚い層の上にはより薄い層が望ましい。
【００２７】
さらに、ポリマー膜１２が好適には薄く多孔性である場合、ポリマー膜１２は、アップリケ１０の静電防止特性を支援し得る。所望であれば、静電防止材料がポリマー膜１２内に配設されてもよい。例えば、これに限られるものでないが黒鉛繊維または金属繊維などの導電性材料がポリマー膜１２全体にわたって分散されていてもよい。繊維がＰ静電荷を分散または放散させるので、局所的な領域でのＰ静電荷の蓄積が軽減する。この分散および放散により、飛行中の航空機の機上の様々な通信系への電気ノイズ源である放電の可能性が低減する。この放散および分散により、航空機の着陸後であるが航空機が電気的に接地する前に人が航空機の外板に触れる場合の人のけがの可能性も低減する。
【００２８】
所望であれば、任意のインク層１４が設けられてもよい。インク層１４は、所望の色および／または図形デザインを与えてもよい。代替的に、インク層１４は、任意のインク層１４に被さるポリマー膜１２に色を与えてもよい。有利には、インク層１４を設けた場合、アップリケ１０に静電防止特徴を与え得る。
【００２９】
代替的に、場合によっては、インク層１４を設ける代わりに、ポリマー膜１２の上に塗装することが望ましいかもしれない。こうした場合には、ポリマー膜１２は無光沢の材質を有し得る。無光沢の材質により、ポリマー膜１２への塗料の接着が向上する。
【００３０】
さらに所望であれば、ポリマー膜１６が設けられてもよい。任意のポリマー膜１６は、いかなる所望の目的のために設けてもよい。例えば、グラフィックイメージがポリマー膜１６に印刷されてもよい。ポリマー膜１６は、ポリマー膜１２についてここに記載したのと同じ材料からなり処理されてもよい。
【００３１】
ポリマー膜１２および１６は、押出しされても流延されてもよい。ポリマー膜１２および１６が溶剤で流延される場合、ポリマー膜１２および１６は、微孔性であり、防湿膜１８へのＰ静電荷の移動の経路となり得る。その結果、防湿膜１８は、静電防止特徴を与え得る。静電荷移動メカニズムに関わらず、静電荷は、有利には、広域にわたって分散される。上述のように、この分散により、飛行中の航空機内部の電子回路における電気ノイズの誘発の可能性が低減し、また、航空機が着陸した後であるが航空機が電気的に接地する前に人が航空機の外板に触れた場合の人のけがの可能性も低減する。
【００３２】
有利には、この発明の実施形態によれば、防湿膜１８は、金属箔からなる。限定的でない例をあげれば、この金属は、好適には、アルミニウム箔などの、アルミニウムを含む。防湿膜として最適に使用するために、かつ落雷に対する保護のために、防湿膜１８は、アップリケ１０が伸長しかつ複雑な曲面の表面に沿うことを許すべきである。限定的でない例をあげれば、圧延されたアルミニウム箔などの、高品質の箔を防湿膜１８として使用可能である。およそ０．１ミルとおよそ０．７５ミルとの間の厚さの箔が好適には使用可能であり、およそ０．２５ミルとおよそ０．５ミルとの間の厚さの箔が現在のところ好ましい。
【００３３】
しかしながら、防湿膜１８は、これに限られるものでないが、銅、ニッケル、金、またはチタンなどの、所望のいずれの金属箔からなってもよい。防湿膜１８は金属箔であるので、防湿膜１８は、有利には、低コストで設けられる。また、金属箔は、物理的蒸着もしくはスパッタリングなどの金属化蒸着により、またはエキスパンドメッシュにより設けられ得る防湿膜よりも、整合性が向上する。金属箔は容易に入手できるので、防湿膜１８は、真空チャンバ内での蒸着を必然的に伴う金属化防湿膜よりもコストが少なくてすむ。さらに、金属箔は、金属化材料またはエキスパンドメッシュの代わりに金属であるため、防湿膜１８は、金属化防湿膜またはエキスパンドメッシュよりも、導電性および均一性が向上する。防湿膜１８は金属化防湿膜よりも厚くてもよいが、防湿膜１８の厚さは１ミル未満の厚さであり得る。例えば、現在の実施形態の一つでは、防湿膜１８はおよそ０．３ミル未満の厚さであってよい。
【００３４】
有利には、防湿膜１８はまた、静電防止特性を与え、かつアップリケ１０に伸びの制御および剛性を与える。ある例示の実施形態では、防湿膜１８により、複雑な形状にアップリケ１０を付与する間に、およそ１０パーセントからおよそ４５パーセントのオーダの実質的な伸びが可能となる。さらに、防湿膜１８は、有利には、完全に紫外線不透過性であり、その結果、下層の複合構造のための紫外線保護となる。
【００３５】
有利には、この発明の実施形態に従えば、ポリマー膜２０は、防湿膜１８の下に横たわる。ポリマー膜２０は、好適には、特定の用途のために所望に応じて、ポリマー膜１２またはポリマー膜１６と同じ材料のいずれかからなる。所望であれば、ポリマー膜２０は、ポリエーテルエーテルケトン（ＰＥＥＫ）膜、ポリスルホネート、ポリエステル、ポリアミド、ポリイミド、ポリエチレン、ポリプロプレン、またはこれらのいずれかの組合せであってもよい。
【００３６】
現在のところ好ましい実施形態の一つでは、ポリマー膜２０は、ナイロンからなる。有利には、ナイロンは、ミルあたり約３８５ボルトの適度に高い絶縁耐力を提供し、SKYDROLTMなどの油圧作動油に十分に耐え、他の材料に容易に結合でき、高品質で安価な膜に利用可能である。
【００３７】
代替的に、ポリマー膜２０は、種々の他の好適な材料からなってもよい。例えば、ポリマー膜２０は、ポリイミドからなってもよい。有利には、他の材料がポリイミドに結合しやすいであろう。さらに、ポリマー膜２０は、ポリオレフィン、ポリエステル、ポリウレタン、またはハロポリマーからなってもよい。
【００３８】
さらなる例として、ポリマー膜２０は、およそ華氏７０度とおよそ華氏１８０度との間の温度などの、広範な温度で典型的に使用される用途については、ポリエチレンまたはポリエステルであってよい。有利には、プラズマ処理により、ポリエチレンとポリエステルとの結合強度ならびに、ポリエチレンおよびポリエステルの低温での接着剤への結合強度が効果的に向上することがわかっている。
【００３９】
別の例として、ポリマー膜２０は、２層のポリマー膜の組合せであってもよい。限定的でない例をあげれば、ポリマー膜２０は、ポリエステル／ポリエチレンの組合せ、ポリエステル／ナイロンの組合せ、ＰＥＥＫ／ポリエチレンの組合せ、ＰＥＥＫ／ナイロンの組合せなどであってよい。
【００４０】
ポリマー膜２０は必ずしも、ポリマー膜１２とまったく同じ材料からなっていなくてもよい。同様に、ポリマー膜２０は、所望により、流延されても、押出しされても、積層体として提供されてもよい。ポリマー膜２０は、有利には、防湿膜１８を支持する。付加的に、ポリマー膜２０が任意で高弾性プラスチックである場合、ポリマー膜２０は、アップリケ１０に剛性および伸びを与える。好ましい熱可塑性ポリマー膜２０は、低コストであり、高い絶縁耐力を与え、空気もしくは溶剤などの他の流体のための、または電荷が移動するための穴が実質的にない。
【００４１】
所望であれば、ポリマー膜１２、ポリマー膜１６および／またはポリマー膜２０および／または防湿膜１８のいずれかがプラズマ処理されて結合を向上させてもよい。現在のところ好ましい実施形態では、大気中において処理されることが好ましい。プラズマ処理は、酸素または他の気体化学物質中で行われる。
【００４２】
この発明の実施形態に従えば、防湿膜１８およびポリマー膜２０は協働して落雷に対する保護に寄与する。有利には、実験室実験によって、アップリケ１０は優れた落雷保護となることがわかった。落雷の際に、この発明に従えば、防湿膜１８およびポリマー膜２０は協調して、航空機外板などの下層の基材２２から落雷のエネルギを近づけないよう作用する。したがって、この発明の実施形態は、これに限られるものでないが、航空機外板または所望の他の用途に使用され得る、繊維強化樹脂複合パネルまたは炭素繊維強化複合パネルなどの、複合パネルに適用されるのに適している。
【００４３】
アップリケ１０が落雷にあうと、防湿膜１８に印加される電荷は、有利には、ポリマー膜２０を貫通しない。ポリマー膜２０は、落雷のエネルギがアップリケ１０を介して下層の基材２２に直接アーク放電するのを防ぐ。代わりに、ポリマー膜２０は、防湿膜１８が防湿膜１８全体にわたって電荷を分散させることを可能にする。その結果、エネルギはアップリケ１０上にとどまり、実質的に均一に広がる。実験によって、エネルギは落雷箇所の周りを移動することがわかった。
【００４４】
この分散は、落雷のエネルギを大面積にわたって分配し、それによりいかなる局所的領域おいても電荷密度を低くする。これにより、雷がポリマー膜２０を通って基材２２に貫入する可能性が低減する。もし電気エネルギが下層の構造への経路を見出したならば、有利には、アップリケ１０は、その構造への、多くの異なったより低いエネルギ経路にエネルギを分配する。防湿膜１８による電荷の分配の結果、ポリマー膜２０の絶縁耐力が、有利には、ゾーン１およびゾーン２での落雷に予想されるエネルギに耐えることがわかった。ポリマー膜２０は、防湿膜１８により分散される電荷にさらされる結果として絶縁破壊を受けないことがわかっているので、ポリマー膜２０は、基材２２から電荷を隔離することができる（かつ、電気的接触をさせない）。アップリケ１０により与えられる保護の結果、非破壊評価（パルスエコー技術による）によって、基材２２は有利には、ゾーン１およびゾーン２での落雷で予想されるエネルギ損傷を受けないことがわかった。
【００４５】
さらに、この分散により、防湿膜１８は、落雷箇所に隣接したいくつかの領域ではポリマー膜２０から「浮上って」剥離する。なお、実験によって、防湿膜１８は、落雷箇所で蒸発することがわかった。その結果、電荷のエネルギは、有利には、ポリマー膜２０の下に横たわる航空機外板などの基材２２から垂直に間隔をおいて離される。
【００４６】
感圧性接着剤（ＰＳＡ）２４が好適には、アップリケ１０と基材２２との間の完全な接着を与える。ＰＳＡ２４は、望ましくは、ジェット燃料、洗浄用流体、水、および高湿度環境に耐える接着剤である。可能であれば、接着剤は、SKYDROLTMなどの航空機油圧作動油に耐えるべきである。現在のところ好ましい実施形態の一つでは、ＰＳＡ２４は、Washington州SeattleのBoeing Companyから入手可能な接着剤Ａ８などの、感圧性アクリル接着剤である。代替的に、他の、許容可能な接着剤は、Minnesota州St. Paulの3M Companyから入手可能な５２−４または８６−０２を含む。ＰＳＡ２４は好適には、航空機の飛行などのビークルの通常運転中にアップリケ１０を基材２２上に保持する。しかしながら、ＰＳＡ２４は、望ましくは、基材２２上に残渣を残さずに、アップリケ１０を交換するために剥離可能であってもよい。
【００４７】
有利には、ＰＳＡ２４の厚さは、防湿膜１８および第２のポリマー膜２０を基材２２から間隔をあけるのに寄与する。その結果、ＰＳＡ２４の厚さは、絶縁破壊電圧を上昇させるのに寄与し、それにより落雷に対する保護が向上する。
【００４８】
ポリマー膜２０の下面には、これに限られるものでないが、コロナまたはプラズマ処理などの表面処  理２６が設けられる。ＰＳＡ２４は、所望に応じて、積層されても、ポリマー膜２０上に直接流延されてもよい。その結果、表面処理２６を設けると、ＰＳＡ２４へのポリマー膜２０の受容性が向上する。
【００４９】
接着剤２８が防湿膜１８の片側または両側に付けられる。所望であれば、接着剤２８は任意で、所望に応じて、ポリマー膜１２とインク層１４との間、またはインク層１４とポリマー膜１６との間に付与されてもよい。接着剤２８は好適には、標準のラミネート接着剤である。
【００５０】
アップリケ１０の全体の厚さは、有利には、４ミル未満であってよい。およそ１．５ミルから２ミルの厚さは、ＰＳＡ２４および接着剤２８によるものであってよい。同様に、およそ２ミルの厚さは、ポリマー膜１２、１６、および２０、インク層１４、ならびに防湿膜１８によるものであってよい。このような薄いプロファイルのために、アップリケ１０は重量を低減する。
【００５１】
ポリマー膜２０の厚さを厚くすることが望ましいこともある。ポリマー膜２０の厚さを厚くすることにより、絶縁破壊電圧が高くなる。厚さが厚くなるほど、ポリマー膜２０は、絶縁破壊を受ける前により高い電気ポテンシャルにも耐えることができ、それにより落雷に対する保護が向上する。しかしながら、ポリマー膜２０の厚さを厚くすると、重量が増し、かつ／または複雑な表面曲面に沿いにくくなる。したがって、ポリマー膜２０の絶縁耐力を増大させる欲求は、重量の増加および沿いにくくなることと均衡をとらなければならない。
【００５２】
さらに、アップリケ１０は有利には、空気が出ていこうとするであろう、航空機構造上に使用される継手または締結具のような地点などでアップリケの大きな剥離が生じ得る前に、塗料のように疲労または亀裂し得る。また、アップリケ１０は裂けやすいので、航空機の飛行中に細かく裂け、それにより、アップリケ端縁での整備上の損傷または雨の吹きつけから生じたかもしれない剥がれの進行を制限する。アップリケ１０は、所望の場合、検査または交換のために剥すことで除去可能であるが、有利には飛行中は接着されたままである。
【００５３】
有利には、アップリケ１０は、低コストで製造可能である。アップリケ１０は、所望に応じて、すべて既成または受注生産で商業的入手可能であるポリマー膜１２、１６、および２０ならびに防湿膜１８を積層、流延、および押出するなどの商業的大規模製造工程により製造可能である。その結果、アップリケ１０は、大量に製造可能であるので、製造コストにおいてスケールについての経済利益を獲得する。このような構成はごくわずかに剛性を増大させるかもしれないが（伸びが若干低減することがあるからである）、コストは、現在のアップリケよりもほぼオーダの大きさで削減することができる。
【００５４】
以上の説明から、アップリケ１０の多層構成により、有利には、最上層としてポリマー膜１２を組込むことができるが、これは、規定された材質を用いて高耐久性、紫外線安定性、磨耗耐性、および優れた光沢（高くても低くても）を与える。さらに、アップリケ１０の性能特徴は柔軟である。すなわち、アップリケ１０の性能及び美観は所望の用途に合わせることができる。所望に応じてポリマー膜１６またはインク層１４を設けたり省いたりできるので、この柔軟性が達成される。例えば、ポリマー膜１６は、被膜の付与および除去のための強度および物理的特性を与える。さらに、ポリマー膜１６またはインク層１４は、所望に応じて、静電防止目的などの動作特徴のために、または、色、グラフィックイメージ、もしくはカムフラージュなどの美観目的のために設けられてもよい。この目的のために、ポリマー膜１２、１６、または２０のいずれかは、特定の用途のために所望に応じて、表面パターンを含んでもよく、可塑剤、エキステンダ、酸化防止剤、紫外光安定剤、染料、顔料、放射率作用剤（炭化ケイ素など）、チョップドまたは連続繊維強化材などを含んで、所望の色、光沢、疎水性、防氷性、または他の表面特徴を与えてもよい。さらなる例として、任意のチョップドファイバは、ポリマー膜１２、１６、または２０のいずれかにおける靭性を向上させることができ、かつポリマー膜１２もしくは１６またはインク層１４のいずれかに静電防止性を与えることができる。
【００５５】
アップリケ１０は、付与しやすくするために、一重または二重の転写保護紙またはプラスチック膜３０で保護されてもよい。１つの例示の実施形態では、１枚の保護紙がＰＳＡ２４（すなわち、基材２２との界面をなし基材２２と結合するアップリケ１０の面）を覆ってＰＳＡ２４を汚れから保護し、かつアップリケ１０の設置の準備が整うまでにＰＳＡ２４が自身や他の物体に引っ付いてしまうのを防ぐ。アップリケ１０が非常に薄い場合、所望であれば、ポリマー膜１２（すなわちトップコート）の露出面も、同様の保護紙３０を有してもよく、これを補強したり、位置決めおよび転写の際にこれを保護する。保護紙３０は、適切な位置決めの後に剥される。所望であれば、アップリケ１０をどのように、どこへ、どの順序で付与するかに関する識別情報および指示を転写紙３０上に印刷して、その配置および位置決めを簡素化してもよい。代替的に、識別情報および指示は、所望であれば、ポリマー膜１２（すなわちトップコート）の上に直接印刷してもよい。
【００５６】
ここで図３を参照し、航空機３２は、有利には、複数個のアップリケ１０で被覆される。わかりやすくするために、１つのみのアップリケ１０が図示される。公知のように、航空機３２は、胴体３４と、一対の翼３６と、複数個の操縦面３８と、少なくとも１つのエンジン４０と、コックピット４２とを含む。また、公知のように、胴体３４、翼３６、および操縦面３８はすべて、それぞれの外板を有する。航空機は周知であるので、航空機３２の構成のさらなる説明は、この発明を理解するために必要でない。この発明に従えば、複数個のアップリケ１０が胴体３４、翼３６、および操縦面３８の外板に被覆される。その結果、所望に応じて、アップリケ１０を検査したり、補修したり、交換したりしながら、例えば、コックピット４２内で航空機３２の同時保守を行うことができる。
【００５７】
ここで図４を参照し、この構造の曲面がアップリケ１０のサイズおよび形状を決定するが、上部翼外板４４に付与される典型的なアップリケ１０は矩形であってもよい。塗料に代替するために、アップリケ１０は、塗料が使用されていた、航空機３２の表面のすべて、実質的にすべて、または一部のみ（図４）を覆う。高温の領域、または特に腐食しやすい領域は、アップリケ１０に加えて従来の処理または被膜を必要とするかもしれない。
【００５８】
ゴア（図示せず）は、３次元の表面に沿うようにサイズ決めされる２次元の平坦なパネルであり、これは一般的に、野球のボールの表面部分と同様である。設置の際に、最終的な嵌め合せを達成するためにアップリケ１０はしばしばトリミングされることがある。ゴアは、対象の上の意図した場所に応じて異なった厚さを有してもよい。好適には、高損耗にさらされた領域または衝撃地帯に、より厚いゴアが用いられる。
【００５９】
アップリケ１０は、典型的には、可撓性で容易に曲がる平坦な材料の多層「積層体」として製造される。この材料は、有利には、実質的に商業的に既成で（ＣＯＴＳ）入手され得る。この形の材料は、平坦な表面にも、円柱、円錐、およびうねった屈曲部などの簡素な湾曲表面にも、容易に付与することができる。材料を伸ばしたり縮めたりして皺や裂けを避けることができるならば、複雑な曲面を伴うより込み入った表面を覆ってもよい。材料が十分に変形可能でない場合は、重ね合せたり、楔形に除去したり、ダーツを加えたりするための裁断が、名目上平坦なアップリケ１０での覆いを拡張するのに有用であろう。しかしながら、そのような方策は、時間がかかり、材料が好ましい配向を有していなければ、付与された材料に損傷を与える可能性がある。
【００６０】
アップリケ１０は典型的には、平坦な材料からなり、アップリケ１０の本来の伸縮性および弾性により曲面に対応する。上述のように、アップリケ１０は、好適には、比較的許容性があり加工が容易な材料からなる。平坦なアップリケを、円柱状の立体、平坦な表面、およびその他の大面積に用いることができる。有利には、平面的なゴアを用いて航空機全体をうまく覆うことができることが確認された。アップリケ１０の本来のサイズは、これらが覆う表面の曲面の程度に依存する。３次元の曲面を含む領域にはより小さい切片が用いられる。
【００６１】
アップリケ１０は、膜を配置して滑らかにするためのスキージ、マットナイフ、ゴムローラー、壁紙用工具などを用いて、濡れたまたは乾いた状態で付与することができる。閉じ込められた空気または水を注射器で吸い取ることで気泡をなくす。表面を構成するアップリケ１０は、通常、４分の１または２分の１インチ以上重なっているが、突合せ接合が可能である。重量およびコストの要因のために、かつまた、ＰＳＡ２４およびポリマー膜１２に依存してアップリケ１０は互いによりも基材２２にしっかりと貼りつくことがあるので、重なりの程度は制限される。
【００６２】
アップリケ１０は、国際登録アルミニウム合金名（ＪＩＳ  Ｈ  ４１４０で準用）２０２４、６０６１、７０７５および他のアルミニウム合金；全チタン合金；米国ＳＡＥ鋼規格４１３０、４３４０、および９３１０のような強度の高い（低炭素）鋼；INCONEL（登録商標）718のようなニッケル合金；ならびにDow化成被膜で保護されたマグネシウム合金を含む、ほとんどの航空宇宙用の金属上に使用可能である。さらに、アップリケ１０は、複合的構造に使用可能である。炭素繊維強化複合材と金属構造との界面において、アップリケ１０は、金属表面への電解質の接近を低減することで電気化学的腐食を低減する。すなわち、アップリケ１０は、湿気から金属（導体）を保護し、油圧油などの航空機用の流体の接触を防止する。
【００６３】
アップリケ１０の構成要素に関して、およびこの発明のアップリケを使用可能な例示のシステム環境に関して詳細を述べたので、次に、この発明に従うアップリケの様々な好ましい、代替の実現例を説明する。同様の参照番号を用いて、以上に説明した構成要素を参照する。簡潔のために、それらの詳細は繰返さない。
【００６４】
ここで図５を参照し、現在のところ好ましいアップリケ１００は、ポリマー膜１２と、防湿膜１８と、ポリマー膜２０と、ＰＳＡ２４とを含む。現在のところ好ましい実施形態においては、ポリマー膜１２は、所望に応じて光沢のある材質または無光沢の材質を備える、ボーイング社材料仕様10-60 (BMS 10-60)のポリウレタンの流延フィルムを含む。防湿膜１８は、好ましくは、薄いアルミニウム箔（およそ０．３ミル厚さ）を含む。ポリマー膜２０は、ナイロンまたはＰＥＴおよびポリエチレンの積層体を含む。ＰＳＡ２４は、好ましくは、前述の接着剤Ａ８を含む。アップリケ１００は、特定の用途のために所望であれば重ね塗りされてもよい。
【００６５】
ここで図６を参照し、アップリケ２００は、インクを含む。アップリケ２００は、ポリマー膜１２と、防湿膜１８と、ポリマー膜２０と、ＰＳＡ２４とを含み、これらすべては、アップリケ１０（図１および図２）の文脈において前述した材料のいずれからなってもよい。インクは、防湿膜１８とポリマー膜１２との間のインク層２１４および／またはポリマー膜１２の上に設けられたインク層２１４′として設けられてもよい。インク層２１４および２１４´の詳細は、インク層１４(図２）の詳細と同様であるので繰返す必要はない。
【００６６】
ここで図７を参照し、代替の実施形態において、アップリケ３００は、防湿膜１８と、第２のポリマー膜２０と、ＰＳＡ２４とを含み、これらすべては、アップリケ１０（図１および図２）の文脈において前述した材料のいずれからなってもよい。なお、アップリケ３００はポリマー膜１２を含まない。代わりに、防湿膜１８の上に塗装することにより、「トップコート」の機能を与えてもよい。有利には、アップリケ３００は、上述のように、防湿膜１８とポリマー膜２０との協働により落雷保護を行う。さらに、塗料（図示せず）を防湿膜１８の上に塗布することより、特定の用途のために所望に応じて外観および美観をカスタマイズ可能である。
【００６７】
所望であれば、塗装の前に防湿膜１８に保護処理またはプライマを施してもよい。保護処理またはプライマは、防湿膜１８の金属を腐食から保護する助けとなり、かつ／または、防湿膜への塗料の結合を向上する助けとなり得る。限定的でない例をあげれば、保護処理またはプライマは、陽極処理、アロダイン（登録商標）またはその他の化成被膜／処理、電着、薄い接着剤、プライマ、ゾル−ゲルなどを含み得る。
【００６８】
ここで図８を参照し、アップリケ３００´は、アップリケ３００（図７）と同様であり、防湿膜１８と、第２のポリマー膜２０と、ＰＳＡ２４とを含み、これらすべては、アップリケ１０（図１および図２）の文脈において前述した材料のいずれからなってもよい。アップリケ３００´もポリマー膜１２を含まない。有利には、マスカント３０２が防湿膜１８に被さって覆う。マスカント３０２は好適には除去可能である。保護のための除去可能なマスカント３０２を防湿膜１８の上に使用することで、有利には、保管および設置の際にアップリケ３００´の品質および完全性を維持する助けとなる。さらに、任意の保護処理またはプライマを使用するので、除去可能なマスカント３０２は、保護処理またはプライマの品質及び結合性を維持する助けとなり得る。保護のためのマスカント３０２は、塗装および／または重ね継ぎをする前に除去される。マスカント３０２は、可能な限り設置後はそのままにしておくことにより、部品組立ておよび出荷の際にアップリケ３００´を保護できる。除去可能なマスカント３０２は典型的には、ポリエチレン、ポリプロピレン、またはポリエステルなどの低コストのポリマー膜であってよい。代替的に、マスカント３０２は、低粘着性感圧性接着剤を備える紙であってもよく、それによりマスカント３０２は設置後アップリケ３００´から選択的に除去可能となる。
【００６９】
ここで図９を参照し、別の代替の実施形態において、アップリケ組立体４００は、落雷保護が向上している。落雷のものなどの電気エネルギは、基材を貫通し基材を下層の構造に締結する締結具を選択的に捜し求めることがわかっている。これは、締結具は、直接、または締結具の穴の周囲に露出する黒鉛繊維を介して、電気的「接地」（すなわち、下層の構造）への経路を与えるからである。アップリケ被膜１０のポリマー膜２０は、金属箔１８と締結具を含む下層の航空機構造２２との間に十分な誘電体分離を与え得るが、ポリマー膜２０の厚さを減らし、好ましくは、さらなる誘電材料および／または締結具での電圧分離または他の不連続を含めることにより、アップリケ被膜１０の全体の重量を減らすことが可能である。誘電性アイソレータまたはスペーサの使用は、多くの種類の電気製品およびシステムに典型的であるが、アップリケ１０と協調して使用するとさらに重量を節約することができる。図９において、さらなる誘電層４０２が、基材２２を貫通する締結具４０４の上に設けられる。この締結具は、構造４０６に取付けられている。限定的でない例をあげれば、基材２２は、複合材料または金属からなる翼外板などの航空機外板であってもよく、締結具４０４は所望に応じて、許容できるいかなる締結具であってもよく、構造４０６はストリンガ、シアタイ、またはリブであってもよい。落雷点と締結具４０４との間に誘電材料の別の層を介在させることにより、誘電層４０２は、有利には、アップリケの外面と締結具４０４との間の最大電気ポテンシャルを増加させ、それにより締結具での破壊の可能性を低くする。したがって、アップリケ組立体４００は、燃料で濡れた航空機ウィングボックス内へ延びる締結具を覆うのに適している。
【００７０】
誘電層４０２は好適には、ポリマー膜２０（図２）と同じ材料からなる。誘電層４０２は、締結具４０４を覆うのに望ましいいかなる形状に切断されてもよい。限定的でない例をあげれば、誘電層４０２は、帯状に切断されてもよく、または締結具４０４の頭部を少なくとも覆う丸い形状に切断されてもよい。誘電層４０２が基材２２および締結具４０４に接着する助けとなるために、ＰＳＡ４２４が誘電層４０２の下側に付与されてもよい。ＰＳＡ４２４は好適にはＰＳＡ２４(図２）と同様であるので、その構成に関する詳細は繰返す必要がない。
【００７１】
代替の実現例は、締結具の近傍における落雷保護を向上させることもできる。例えば、ポリマー膜２０の厚さを締結具にわたって厚くしたり、またはポリマー膜２０の追加の層を締結具の上に設けてもよい。さらに、ＰＥＴまたはナイロンまたはパーフルオロアルコキシ（ＰＦＡ）などの高絶縁破壊特性を備える材料を、締結具の上にポリマー膜２０として用いてもよい。また、ＰＳＡ２４の厚さを締結具の上では厚くして、さらなる分離、およびしたがって電圧分離を与えてもよい。
【００７２】
ここで図１０を参照し、端縁仕上げ６００が、隣合うアップリケ１０を突合わせ接合するための境界部の部材となる。端縁仕上げ６００は、有利には、紫外線（ＵＶ）照射、湿気、雨、空気の吹きつけなどから下層の基材（図示せず）を保護する。端縁仕上げ６００は、重なり合うアップリケ１０間の重ね継ぎとともに用いられてもよい。
【００７３】
端縁仕上げ６００は、好適には、金属箔５０２と、金属箔５０２の下に横たわるポリマー膜５０４とを含む。代替的に、この箔５０２は、ポリマー膜５０４の下になってもよい。代替的に、端縁仕上げ６００は、金属箔５０２またはポリマー膜５０４のいずれかを含んでもよい。端縁仕上げ６００の下側に与えられた接着剤（わかりやすくするために図示しない）が、端縁仕上げ６００を、所望に応じてアップリケ１０または他の構造に付ける。この接着剤は、特定の用途のために所望に応じて、ＰＳＡ、熱硬化性接着剤、または熱可塑性／ホットメルト接着剤であってもよい。例えば、金属充填エポキシまたはポリスルフィドなどの、他の湿式シーラント生成物を用いて、境界部の部材としてもよい。
【００７４】
図１０に示すアップリケ１０は、限定的でない例として、防湿膜１８と、ポリマー膜２０と、ＰＳＡ２４とのみを示している。特定の目的のために所望に応じてアップリケ１０（図２）の構成要素のいずれかを含んでもよい。図１０に示すアップリケ１０の限定的でない例は例示のためにのみ与えられ、図面をわかりやすくするためにさらなる構成要素は図示していない。
【００７５】
この発明の好ましい実施形態を以上に説明し記載したが、この発明の精神および範囲か
ら逸脱することなしに多くの変更がなされ得る。したがって、この発明の範囲は、好ましい実施形態の開示により制限されるものでない。その代わりに、この発明は以下のクレームを参照することにより全体として判断されるべきである。
【図面の簡単な説明】
【００７６】
【図１】アップリケマチの概略平面図である。
【図２】図１のアップリケの概略断面図である。
【図３】非塗装被膜を与えるためのアップリケで被覆された航空機の斜視図である。
【図４】図３の航空機のウィングボックスの分解図である。
【図５】アップリケの概略断面図である。
【図６】別のアップリケの概略断面図である。
【図７】別のアップリケの概略断面図である。
【図８】別のアップリケの概略断面図である。
【図９】締結具を被覆するアップリケの側面図である。
【図１０】当接するアップリケの側面図である。
【図１】
0005610662.tif 000002
【図２】
0005610662.tif 000003
【図３】
0005610662.tif 000004
【図４】
0005610662.tif 000005
【図５】
0005610662.tif 000006
【図６】
0005610662.tif 000007
【図７】
0005610662.tif 000008
【図８】
0005610662.tif 000009
【図９】
0005610662.tif 000010
【図１０】
0005610662.tif 000011